(57)【要約】      （修正有）【課題】複数のカラーインクを含むインクジェット記録用インクセットで作製したカラーインク印字物を、光やオゾンが同時に作用する実環境下に放置しても、良好な退色バランスを実現できるインクジェット記録用インクセットを提供する。【解決手段】複数のカラーインクを含むインクジェット記録用インクセットにおける当該カラーインクごとにインクジェット用紙に印字して得られる単色パッチに対し、耐光性試験を行い、同一印字条件で印字して得られる別の単色パッチに対し、耐オゾン性試験を行う。それによって得られる光ＯＤ値減少率とオゾンＯＤ値減少率との和を合計ＯＤ値減少率とした場合に、カラーインクごとの合計ＯＤ値減少率が、すべてのカラーインクについて４０％未満であり、且つ全てのカラーインクの合計ＯＤ値減少率のうち、最大の合計ＯＤ値減少率と最小の合計ＯＤ値減少率との差を１５％未満とする。【選択図】なし【特許請求の範囲】
【請求項１】
複数のカラーインクを含むインクジェット記録用インクセットにおいて、
カラーインクごとにインクジェット用紙に印字して得られる単色パッチ及び同一印字条件で印字して得られる別の単色パッチのうちの前者の単色パッチに対し、温度２５℃、湿度５０％ＲＨの条件下、キセノンランプ光を用いて照度９３ｋｌｕｘの光を４０時間照射する耐光性試験を行い、後者の別の単色パッチに対し、温度２４℃、湿度６０％ＲＨ、オゾン濃度２ｐｐｍの雰囲気下に４０時間曝露する耐オゾン性試験を行い、
前者の単色パッチの耐光性試験前ＯＤ値に対する耐光性試験後ＯＤ値の減少率を光ＯＤ値減少率とし、後者の別の単色パッチの耐オゾン性試験前ＯＤ値に対する耐オゾン性試験後ＯＤ値の減少率をオゾンＯＤ値減少率とし、前記光ＯＤ値減少率と前記オゾンＯＤ値減少率の和を合計ＯＤ値減少率とした場合に、
カラーインクごとの合計ＯＤ値減少率が、すべてのカラーインクについて４０％未満であり、且つ全てのカラーインクの合計ＯＤ値減少率のうち、最大の合計ＯＤ値減少率と最小の合計ＯＤ値減少率との差が１５％未満であることを特徴とするインクジェット記録用インクセット。
【請求項２】
全てのカラーインクの合計ＯＤ値減少率のうち、最大の合計ＯＤ値減少率と最小の合計ＯＤ値減少率との差が１０％未満である請求項１記載のインクジェット記録用インクセット。
【請求項３】
複数のカラーインクが、少なくともイエローインク、マゼンタインク及びシアンインクを含む請求項１又は２記載のインクジェット記録用インクセット。
【発明の詳細な説明】
【技術分野】
【０００１】
本発明は、複数のカラーインクを含み、実環境下における光やオゾンにより印字物に生ずる退色のバランスが良好なインクジェット記録用インクセットに関する。
【背景技術】
【０００２】
インクジェット記録用インクセットは、通常、イエローインク、マゼンタインク及びシアンインク等の複数のカラーインクを含んでいる。これらのカラーインクを用いるインクジェット記録によって得られるカラー印字物は、着色剤として有機染料や有機顔料を用いているため、光や空気中のオゾンの作用により退色するという問題を有する。
【０００３】
そこで、インクジェット記録用インクセットに使用する着色剤として、耐光性に優れた着色剤（特許文献１）や、耐オゾン性に優れた着色剤（特許文献２）を使用することが提案されている。
【０００４】
【特許文献１】特開平５−２５５６２５号公報
【特許文献２】特開２００６−９６９９０号公報
【発明の開示】
【発明が解決しようとする課題】
【０００５】
しかしながら、従来のインクジェット記録用インクセットを構成する複数のカラーインクでは、良好な耐光性と耐オゾン性とを同時に実現することができていないのが現状である。このため、インクジェット記録用インクセットで作製したカラー印字物を、光とオゾンとが同時に作用する実環境下に長期間放置すると、カラー印字物の退色バランスが崩れるという問題があった。
【０００６】
本発明は、前述した問題点を解決するためになされたものであり、複数のカラーインクを含むインクジェット記録用インクセットで作製したカラー印字物が、光と空気中のオゾンとが同時に作用する実環境下に放置された場合に、退色するとしても、著しく退色しないようにすると共に、良好な退色バランスを実現できるようにすることを目的とする。
【課題を解決するための手段】
【０００７】
本発明者らは、複数のカラーインクから構成されるインクジェット記録用インクセットを用いて作製した印字物を実環境下（例えば、通常のオフィス環境下及び一般家庭環境下）に放置した際に生ずる退色が、光退色寄与分とオゾン退色寄与分を合算したものに相当することに思い至った。従って、カラーインク毎にインクジェット用紙に印字した単色パッチに対し耐光性試験及び同条件で印字した別の単色パッチに対し耐オゾン性試験をそれぞれ同程度の実環境放置に相当する条件下で行った場合に、前者の単色パッチの耐光性試験前ＯＤ値に対する耐光性試験後ＯＤ値の減少率と、後者の単色パッチの耐オゾン性試験前ＯＤ値に対する耐オゾン性試験後ＯＤ値の減少率との和（即ち、耐光性試験によるＯＤ値減少率と耐オゾン性試験によるＯＤ値減少率とを加算した合計ＯＤ値減少率）を全てのカラーインクについて所定の数値未満とすれば著しい退色を抑制でき、且つすべてのカラーインクのすべての合計ＯＤ値減少率のうち、最大のＯＤ値減少率と最小のＯＤ値減少率との差を所定の数値以下とすることにより、良好な退色バランスを実現できることを見出し、本発明を完成させるに至った。
【０００８】
即ち、本発明は、複数のカラーインクを含むインクジェット記録用インクセットにおいて、カラーインクごとにインクジェット用紙に印字して得られる単色パッチ及び同一印字条件で印字して得られる別の単色パッチのうちの前者の単色パッチに対し、温度２５℃、湿度５０％ＲＨの条件下、キセノンランプ光を用いて照度９３ｋｌｕｘの光を４０時間照射する耐光性試験を行い、後者の別の単色パッチに対し、温度２４℃、湿度６０％ＲＨ、オゾン濃度２ｐｐｍの雰囲気下に４０時間曝露する耐オゾン性試験を行い、
前者の単色パッチの耐光性試験前ＯＤ値に対する耐光性試験後ＯＤ値の減少率を光ＯＤ値減少率とし、後者の別の単色パッチの耐オゾン性試験前ＯＤ値に対する耐オゾン性試験後ＯＤ値の減少率をオゾンＯＤ値減少率とし、前記光ＯＤ値減少率と前記オゾンＯＤ値減少率の和を合計ＯＤ値減少率とした場合に、
カラーインクごとの合計ＯＤ値減少率が、すべてのカラーインクについて４０％未満であり、且つ全てのカラーインクの合計ＯＤ値減少率のうち、最大の合計ＯＤ値減少率と最小の合計ＯＤ値減少率との差が１５％未満であることを特徴とするインクジェット記録用インクセットを提供する。
【発明の効果】
【０００９】
本発明のインクジェット記録用インクセットは、使用する個々のカラーインクごとの合計ＯＤ値減少率がすべてのカラーインクについて４０％未満であるので、印字物を実環境下に放置した場合に印字物の著しい退色を抑制できる。また、複数のカラーインクのすべてのＯＤ値減少率のうち、最大のＯＤ値減少率と最小のＯＤ値減少率との差を１５％未満としているので、良好な退色バランスを実現することができる。従って、本発明のインクジェット記録用インクセットで作製した印字物を、光とオゾンとが同時に作用する実環境下に放置しても、大きく退色することがなく、しかも良好な退色バランスを実現できる。よって、印字物の退色前後の色味の変化を最小限に抑えることができる。
【実施例】
【００１０】
本発明のインクジェット記録用インクセットは、複数のカラーインクから構成されている。少なくとも、イエローインク、マゼンタインク及びシアンインクから構成されている。また、これらのカラーインクは、以下に説明するように、所定の耐光性試験及び耐オゾン性試験を行った場合に、印字物の光学濃度（ＯＤ）に関し、従来にない特徴を有する。
【００１１】
カラーインクごとにインクジェット用紙に印字して得られる単色パッチに対し、温度２５℃、湿度５０％ＲＨの条件下、キセノンランプ光を用いて照度９３ｋｌｕｘの光を４０時間照射する耐光性試験を行う。また、耐光性試験で用いた単色パッチと同一条件で印字して得られる別の単色パッチに対し、温度２４℃、湿度６０％ＲＨ、オゾン濃度２ｐｐｍの雰囲気下に４０時間曝露する耐オゾン性試験を行う。これらの試験において、下記式に示すように、前者の単色パッチの耐光性試験前ＯＤ値に対する耐光性試験後ＯＤ値の減少率を光ＯＤ値減少率、後者の別の単色パッチの耐オゾン性試験前ＯＤ値に対する耐オゾン性試験後ＯＤ値の減少率をオゾンＯＤ値減少率とする。また、下記式に示すように、前記光ＯＤ値減少率と前記オゾンＯＤ値減少率の和を合計ＯＤ値減少率とする。
【００１２】
【数１】
2008231309.tif 000002
【００１３】
＜耐光性試験条件＞
耐光性試験は、温度２５℃、湿度５０％ＲＨの条件下、キセノンランプ光を用いて照度９３ｋｌｕｘの光を、単色パッチに４０時間照射（実環境下において約２年に相当；１日相当暴露光量を５ｋｌｕｘ・ｈ（０．５ｋｌｕｘ×１０時間）、１年相当暴露光量を１８２５ｋｌｕｘ・ｈ（５ｋｌｕｘ・ｈ×３６５日）として算出）することで行う。なお、耐光性試験の結果については、温度が２５℃より±２℃程度、湿度が５０％ＲＨより±１０％程度変化しても、ほぼ同一の結果となることが知られている。ここで、耐光性試験は、例えば、スガ試験機（株）製の強エネルギーキセノンウェザーメーターＳＣ７５０−ＷＮ等を用いて行うことができる。
【００１４】
＜耐オゾン性試験条件＞
耐オゾン性試験は、温度２４℃、湿度６０％ＲＨにおいて、オゾン濃度２ｐｐｍの雰囲気に、単色パッチを４０時間曝露（実環境下において、約２年に相当；１年相当暴露量を４０ｐｐｍ・ｈとして算出）することで行う。なお、耐オゾン性試験の結果については、温度が２４℃より±２℃程度変化したとしてもほぼ同一の結果になるが、湿度が６０％ＲＨから変化すると結果が変化することが知られている。ここで、耐オゾン性試験は、例えば、スガ試験機（株）製のオゾンウェザーメーターＯＭＳ−Ｈ等を用いて行うことができる。
【００１５】
なお、インクジェット用紙としては、例えば、普通紙の少なくとも片面にインクジェット記録用インクを受容する層が設けられた「光沢紙」と称される紙が挙げられる。具体的には、ブラザー工業(株)製の写真光沢紙ＢＰ６１ＧＬＡ；王子製紙（株）製のカラーインクジェット用紙プレミアムフォト光沢紙；コクヨ(株)製のインクジェットプリンタ用紙高精細フォト出力用超光沢紙；コニカミノルタホールディングス(株)製のＰｈｏｔｏｌｉｋｅＱＰ<写真画質>シリーズ；富士写真フィルム(株)製の画彩（登録商標）シリーズの写真仕上げＰｒｏ、写真仕上げＡｄｖａｎｃｅ及びフジフイルム高級光沢紙；等が挙げられる。
【００１６】
本発明のインクジェット記録用インクセットは、インクセットを構成する複数のカラーインクについて、以下の条件１）及び２）を同時に満足する。
【００１７】
１）全カラーインクごとの合計ＯＤ値減少率が、すべて４０％未満、好ましくは３５％未満であること。
２）全カラーインク間の合計ＯＤ値減少率の差が、すべて１５％未満、好ましくは１０％未満であること。
【００１８】
本発明において、カラーインクごとの合計ＯＤ値減少率をすべてのカラーインクについて４０％未満とする理由は、印字物を実環境下に放置した場合に、合計ＯＤ値減少率が４０％以上である場合に比べ、印字物の著しい退色を抑制できるからである。また、全てのカラーインクの合計ＯＤ値減少率のうち、最大の合計ＯＤ値減少率と最小の合計ＯＤ値減少率との差を１５％未満とする理由は、合計ＯＤ値減少率の差が１５％以上である場合に比べ、良好な退色バランスを実現することができるからである。
【００１９】
本発明のインクジェット記録用インクセットは、着色剤を水性有機溶媒中に溶解又は分散させることにより得られるカラーインクを複数用意し、インクセットを構成することにより製造することができる。但し、複数のカラーインクを選択するにあたり、上述の所定の耐光性試験及び耐オゾン性試験を行った場合に、印字物の光学濃度（ＯＤ）に関する所定の特徴を備えるようにする。
【００２０】
本発明のインクジェット記録用インクセットを構成するカラーインクにおいて使用し得る着色剤としては、直接染料、酸性染料、塩基性染料及び反応性染料等に代表される水溶性染料が挙げられる。具体的には、一般式(１)及び一般式（２）で表されるシアン染料；一般式（３）及び遊離酸の形が一般式(４)で表されるマゼンタ染料；Ｃ．Ｉ．ダイレクトブルー６，２２，２５，７１，８６，９０，１０６及び１９９、Ｃ．Ｉ．ダイレクトレッド１，４，１７，２８，８３及び２２７、Ｃ．Ｉ．ダイレクトイエロー１２，２４，２６，８６，９８，１３２及び１４２、Ｃ．Ｉ．ダイレクトオレンジ３４，３９，４４，４６及び６０、Ｃ．Ｉ．ダイレクトバイオレット４７及び４８、Ｃ．Ｉ．ダイレクトブラウン１０９、Ｃ．Ｉ．ダイレクトグリーン５９等の直接染料；Ｃ．Ｉ．アシッドブルー９，２２，４０，５９，９３，１０２，１０４，１１３，１１７，１２０，１６７，２２９及び２３４、Ｃ．Ｉ．アシッドレッド１，６，３２，３７，５１，５２，８０，８５，８７，９２，９４，１１５，１８１，２５６，２８９，３１５及び３１７、Ｃ．Ｉ．アシッドイエロー１１，１７，２３，２５，２９，４２，６１及び７１、Ｃ．Ｉ．アシッドオレンジ７及び１９、Ｃ．Ｉ．アシッドバイオレット４９等の酸性染料；Ｃ．Ｉ．ベーシックブルー１，３，５，７，９，２４，２５，２６，２８及び２９、Ｃ．Ｉ．ベーシックレッド１，２，９，１２，１３，１４及び３７、Ｃ．Ｉ．ベーシックバイオレット７，１４及び２７等の塩基性染料；Ｃ．Ｉ．リアクティブブルー２，５，７，１２，１３，１４，１５，１７，１８，１９，２０，２１，２５，２７，２８，３７，３８，４０，４１及び７１、Ｃ．Ｉ．リアクティブレッド６，７，１１，１２，１５，１７，２１，２３，２４，３５，３６，４２，６３，６６及び１８０、Ｃ．Ｉ．リアクティブイエロー１，２，３，１３，１４，１５及び１７、Ｃ．Ｉ．リアクティブオレンジ２，５，７，１６，２０及び２４、Ｃ．Ｉ．リアクティブバイオレット２，４，５，８及び９、Ｃ．Ｉ．リアクティブブラウン１，７及び１６、Ｃ．Ｉ．リアクティブグリーン５及び７等の反応性染料；フードブラック１及び２；等が挙げられる。これら着色剤を１種類又は２種類以上用いて所望の色のインクを得ることができる。また、カラーインクの着色剤として顔料を用いてもよい。
【００２１】
【化１】
2008231309.tif 000003
【００２２】
一般式（１）及び一般式（２）において、Ｐｃ（Ｃｕ）は一般式（３）で表される銅フタロシアニン核を表す。
【００２３】
一般式（１）において、Ｒ１、Ｒ２、Ｒ３及びＲ４は、それぞれ独立的に−ＳＯ２−Ｒａ、−ＳＯ２ＮＲｂＲｃ又は−ＣＯ２−Ｒａから選ばれる置換基を表し、Ｒ１、Ｒ２、Ｒ３及びＲ４はすべてが同一であることはない。但し、Ｒ１、Ｒ２、Ｒ３及びＲ４の少なくとも１つはイオン性親水性基を置換基として有する。Ｒ１、Ｒ２、Ｒ３及びＲ４の少なくとも１つ以上は、一般式（３）で表される銅フタロシアニン核中の４つのベンゼン環Ａ、Ｂ、Ｃ及びＤのそれぞれに存在する。Ｒａは置換もしくは無置換のアルキル基、Ｒｂは水素原子、置換もしくは無置換のアルキル基、Ｒｃは置換もしくは無置換のアルキル基を表す。ｋは０＜ｋ＜８を満たす数、ｌは０＜ｌ＜８を満たす数、ｍは０≦ｍ＜８を満たす数、ｎは０≦ｎ＜８を満たす数であり、且つｋ、ｌ、ｍ及びｎは４≦ｋ＋ｌ＋ｍ＋ｎ≦８を満たす数である。
【００２４】
一般式（２）において、ＳＯ３Ｍ基及びＳＯ２ＮＨ２基は、一般式（３）で表される銅フタロシアニン核中の４つのベンゼン環Ａ、Ｂ、Ｃ及びＤのいずれかに存在する。ここで、Ｍはリチウムイオン、ナトリウムイオン及びカリウムイオンのいずれかより選ばれる１価の金属カチオンを表す。ｘは０＜ｘ＜４を満たす数、ｙは０＜ｙ＜４を満たす数であり、且つｘ及びｙは２≦ｘ＋ｙ≦５を満たす数を表す。
【００２５】
【化２】
2008231309.tif 000004
【００２６】
一般式（３）において、Ｒ５は、水素原子、置換されてもよいアルキル基又は置換されてもよいアリール基を表す。Ｒ６は、水素原子、ハロゲン原子又はシアノ基を表す。Ｒ７は、水素原子、置換されてもよいアルキル基、置換されてもよいアリール基又は置換されてもよいヘテロ環基を表す。Ｒ８、Ｒ９、Ｒ１０及びＲ１１は、それぞれ独立的に水素原子、置換されてもよいアルキル基、置換されてもよいアリール基、置換されてもよいヘテロ環基、置換されてもよいスルホニル基又は置換されてもよいアシル基を表す。ただし、Ｒ８とＲ９が共に水素原子であることはなく、Ｒ１０とＲ１１が共に水素原子であることはない。Ａ１及びＡ２は、いずれもが置換されていてもよい炭素原子であるか、あるいはこれらの一方が置換されていてもよい炭素原子であり、他方が窒素原子である。
【００２７】
【化３】
2008231309.tif 000005
【００２８】
一般式（４）において、Ｒ１２、Ｒ１３及びＲ１４は、それぞれ独立的に置換されてもよいアルキル基、置換されてもよいアルコキシ基、ハロゲン原子、水素原子、ヒドロキシル基、置換されてもよいカルバモイル基、置換されてもよいスルファモイル基、置換されてもよいアミノ基、ニトロ基、スルホン酸エステルの基、置換されてもよいアルキルスルホニル基、置換されてもよいアリールスルホニル基、カルボキシル基又はカルボン酸エステルの基を表わす。ｐは０、１又は２の数を表わし、Ｒ１５、Ｒ１６及びＲ１７は、それぞれ独立的に水素原子、置換されてもよいアルキル基、置換されてもよいアルケニル基、置換されてもよいアリール基、置換されてもよいアラルキル基、置換されてもよい脂環基又は置換されてもよいヘテロ環基を表わす。
【００２９】
本発明のインクジェット記録用インクセットを構成するカラーインクに含まれる着色剤の含有量は、所期の印字濃度及び色彩等により異なるが、紙面上での発色を充分なものとするため、カラーインク全量に対し好ましくは０．１重量％以上であり、インクジェットヘッドのノズルの目詰まりを抑制するために好ましくは１０重量％以下であり、より好ましくは１〜７重量％である。
【００３０】
本発明のインクジェット記録用インクセットを構成するカラーインクには、インクの保存安定性を向上させるために、必要に応じて分散剤を添加してもよい。
【００３１】
本発明のインクジェット記録用インクセットを構成するカラーインクにおいて使用される水としては、塩類の少ないイオン交換水が好ましい。カラーインク中における水の含有量は、他の成分の残部という位置づけであるから、他の成分の含有量に依存するが、通常、カラーインク全量に対して、１０〜９０重量％、好ましくは４０〜８０重量％である。
【００３２】
本発明のインクジェット記録用インクセットを構成するカラーインクにおいて使用される水溶性有機溶剤としては、主としてインクジェットヘッドのノズル先端部におけるインクの乾燥を防止するための湿潤剤と、主として記録紙面上での乾燥速度を速くするための浸透剤とが含まれる。
【００３３】
湿潤剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；１，３−ブタンジオール、１，５−ペンタンジオール、１，６−ヘキサンジオール、グリセリン、１，２，６−ヘキサントリオール、１，２，４−ブタントリオール、１，２，３−ブタントリオール等の多価アルコール類；エチレングリコール、ジエチレングリコール、トリエチレングリコール、プロピレングリコール、ジプロピレングリコール、トリプロピレングリコール、ブチレングリコール、チオジグリコール、ヘキシレングリコール等のアルキレングリコール；ポリエチレングリコール、ポリプロピレングリコール等のポリアルキレングリコール；ホルムアミド、Ｎ−メチルホルムアミド、Ｎ，Ｎ−ジメチルホルムアミド、ジメチルアセトアミド等のアミド；モノエタノールアミン、ジエタノールアミン、トリエタノールアミン、モノエチルアミン、ジエチルアミン、トリエチルアミン等のアミン；アセトン、ジアセトンアルコール等のケトン又はケトアルコール；テトラヒドロフラン、ジオキサン等のエーテル；２−ピロリドン、Ｎ−メチル−２−ピロリドン、Ｎ−ヒドロキシエチル−２−ピロリドン等；１，３−ジメチルイミダゾリジノン、ε−カプロラクタム等の含窒素複素環化合物；ジメチルスルホキシド、スルホラン、チオジエタノール等の含硫黄化合物；等が挙げられる。これら湿潤剤は、単独又は２種類以上を混合して用いることが可能である。
【００３４】
カラーインク中における湿潤剤の含有量は、カラーインク全量に対して、一般的には０〜９５重量％、好ましくは１０〜８０重量％、より好ましくは１０〜５０重量％である。
【００３５】
浸透剤としては、例えば、エチレングリコールメチルエーテル、エチレングリコールエチルエーテル、エチレングリコールプロピルエーテル、エチレングリコールブチルエーテル、ジエチレングリコールメチルエーテル、ジエチレングリコールエチルエーテル、ジエチレングリコールプロピルエーテル、ジエチレングリコールブチルエーテル、ジエチレングリコールジメチルエーテル、ジエチレングリコールジエチルエーテル、ジエチレングリコールジプロピルエーテル、ジエチレングリコールジブチルエーテル、トリエチレングリコールメチルエーテル、トリエチレングリコールエチルエーテル、トリエチレングリコールプロピルエーテル、トリエチレングリコールブチルエーテル、トリエチレングリコールジメチルエーテル、トリエチレングリコールジエチルエーテル、トリエチレングリコールジプロピルエーテル、トリエチレングリコールジブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、ジプロピレングリコールジメチルエーテル、ジプロピレングリコールジエチルエーテル、ジプロピレングリコールジプロピルエーテル、ジプロピレングリコールジブチルエーテル、トリプロピレングリコールメチルエーテル、トリプロピレングリコールエチルエーテル、トリプロピレングリコールプロピルエーテル、トリプロピレングリコールブチルエーテル、トリプロピレングリコールジメチルエーテル、トリプロピレングリコールジエチルエーテルトリプロピレングリコールジプロピルエーテル、トリプロピレングリコールジブチルエーテル等が挙げられる。これら浸透剤は、単独又は２種類以上を混合して用いることが可能である。
【００３６】
カラーインク中における浸透剤の含有量は、カラーインク全量に対して、一般的には０〜２０重量％、好ましくは０．１〜１５重量％、より好ましくは１〜１０重量％である。なお、含有量が過剰であると、カラーインクの記録紙への浸透性が高くなりすぎて滲みの原因となってしまうことがある点に留意が必要である。
【００３７】
カラーインクは、さらに必要に応じて、その他従来公知の界面活性剤；ポリビニルアルコール、ポリビニルピロリドン及び水溶性樹脂等の粘度調整剤；表面張力調整剤；ｐＨ調整剤；防黴剤；防錆剤等を必要に応じて添加することができる。
【００３８】
本発明のインクジェット記録用インクセットにおいては、カラーインクに加えて黒インクを併用することができる。黒インクに使用し得る着色剤としては、黒染料又は黒顔料等が挙げられる。黒染料としては、Ｃ．Ｉ．ダイレクトブラック１７，１９，３２，５１，７１，１０８，１４６，１５４及び１６８等の直接染料；Ｃ．Ｉ．アシッドブラック２，７，２４，２６，３１，５２，６３，１１２及び１１８等の酸性染料；Ｃ．Ｉ．ベーシックブラック２等の塩基性染料；Ｃ．Ｉ．リアクティブブラウン１，７及び１６等の反応性染料；フードブラック１及び２；等が挙げられる。黒顔料としては、カーボンブラック、酸化チタン、酸化鉄系等の無機顔料；顔料を界面活性剤や高分子分散剤等で表面処理した自己分散型顔料等も使用することができる。自己分散型顔料としては市販品を使用することができ、例えば、キャボット社製ＣＡＢ−Ｏ−ＪＥＴ（登録商標）２００及び３００等、オリエント化学工業（株）製ＢＯＮＪＥＴ（登録商標）ＢＬＡＣＫ ＣＷ−１及びＣＷ−２等が挙げられる。黒着色剤としては、これらを１種類又は２種類以上用いて所望色のインクを得ることができる。
【００３９】
本発明のインクジェット記録用インクセットは、常法により調製した複数のカラーインクを、所望のインクカートリッジに収容し、インクジェットプリンタに装着することで使用することができる。
【発明を実施するための最良の形態】
【００４０】
実施例１〜５、比較例１〜５
表１及び表２に示したインクを常法に従って調製した。得られたインクを所望のインクカートリッジに充填し、実施例及び比較例のインクジェット記録用インクセットを構成した。インクカートリッジをインクジェットプリンタ搭載デジタル複合機（ブラザー工業（株）製；ＤＣＰ−１１０Ｃ）に装着し、印字評価を行った。評価サンプルは、写真光沢紙（ブラザー工業(株)製；ＢＰ６１ＧＬＡ）に、３色（イエロー、マゼンタ及びシアン）のインクを用いて、単色グラデーションサンプルをプリントし、得られた初期ＯＤ値１．０付近のパッチとした。
【００４１】
なお、表１及び表２において、シアン染料（Ｃ１）、シアン染料（Ｃ２）、シアン染料（Ｃ３）、シアン染料（Ｃ４）、マゼンタ染料（Ｍ１）及びマゼンタ染料（Ｍ２）は、下記に示す染料とした
【００４２】
【化４】
2008231309.tif 000006
【００４３】
【化５】
2008231309.tif 000007
【００４４】
得られた評価サンプルについて、以下に説明するように耐光性試験及び耐オゾン性試験を行った。
【００４５】
＜耐光性試験＞
上述の評価サンプルを用いて、耐光性試験を行った。耐光性試験は、スガ試験機（株）製強エネルギーキセノンウェザーメーターＳＣ７５０−ＷＮを用いて行った。光源にキセノンランプ光を用い、槽内温度２５℃、槽内湿度５０％ＲＨの条件下、照度９３ｋｌｕｘで４０時間照射を行った。試験前に１．０付近のＯＤ値を示した３色（イエロー、マゼンタ及びシアン）の評価サンプルについて、耐光性試験後におけるＯＤ値を測定した。ＯＤ値はＧｒｅｔａｇ  Ｍａｃｂｅｔｈ社製Ｓｐｅｃｔｒｏｌｉｎｏ（光源：Ｄ６５；視野：２°；ｓｔａｔｕｓ  Ａ）により測定した。次式（１）により、試験前に１．０付近のＯＤ値を示す評価サンプルについて、ＯＤ値の減少率（光ＯＤ値減少率）を求めた。
【００４６】
【数２】
2008231309.tif 000008
【００４７】
＜耐オゾン性試験＞
上述の評価サンプルを用いて、耐オゾン性試験を行った。耐オゾン性試験は、スガ試験機（株）製オゾンウェザーメーターＯＭＳ−Ｈを用いて行った。オゾン濃度２ｐｐｍ、槽内温度２４℃、槽内湿度６０％ＲＨの条件下、４０時間放置した。試験前に１．０付近のＯＤ値を示したす３色（イエロー、マゼンタ及びシアン）の評価サンプルについて、耐オゾン性試験後におけるＯＤ値を測定した。ＯＤ値はＧｒｅｔａｇ  Ｍａｃｂｅｔｈ社製Ｓｐｅｃｔｒｏｌｉｎｏ（光源：Ｄ６５；視野：２°；ｓｔａｔｕｓ  Ａ）により測定した。式（２）により、試験前に１．０付近のＯＤ値を示す評価サンプルについて、ＯＤ値の減少率（オゾンＯＤ値減少率）を求めた。
【００４８】
【数３】
2008231309.tif 000009
【００４９】
得られた単色カラーインクのＯＤ値減少率を表３に示した。併せて、単色カラーインクの耐光性試験及び耐オゾン性試験のＯＤ値減少率の和として合計ＯＤ値減少率を求めた。更に、それらの中で最大のＯＤ値減少率を特定した。得られた結果を表３に示す。また、インクセットを構成する３色のカラーインクのそれぞれの合計ＯＤ値減少率の中で最大値と最小値との差（最大の合計ＯＤ値減少率差）を算出し、更に、以下の評価基準に従って評価した。一つでもＣがあると、実用に適さない。
【００５０】
＜最大のＯＤ値減少率＞
Ａ…３５％未満
Ｂ…３５％以上４０％未満
Ｃ…４０％以上
【００５１】
＜最大の合計ＯＤ値減少率差＞
Ａ…１０％未満
Ｂ…１０％以上１５％未満
Ｃ…１５％以上
【００５２】
＜実画像サンプルの退色バランス試験＞
常法に従って、表１及び表２に示した各インク組成物を調製した。得られたインクを所望のインクカートリッジに充填し、各実施例及び各比較例のインクジェット記録用インクセットを構成した。得られたインクセットをインクカートリッジに充填し、インクカートリッジをインクジェットプリンタ搭載デジタル複合機（ブラザー工業（株）製；ＤＣＰ−１１０Ｃ）に装着し、光沢紙（写真光沢紙（ブラザー工業(株)製；ＢＰ６１ＧＬＡ））に実画像サンプル（ＪＩＳ ＳＣＩＤ Ｎｏ．２）の印字を行った。
【００５３】
得られた実画像サンプルに対して下記条件にて耐光性試験及び耐オゾン性試験を順次行った後、以下の評価基準に基づき、実画像サンプルの退色バランスを目視にて評価した。この評価結果を表３に示す。
【００５４】
［耐光性試験］
スガ試験機（株）製強エネルギーキセノンウェザーメーターＳＣ７５０−ＷＮを用いて行った。光源にキセノンランプ光を用い、槽内温度２５℃、槽内湿度５０％ＲＨの条件下、照度９３ｋｌｕｘで４０時間照射を行った。
【００５５】
［耐オゾン性試験］
スガ試験機（株）製オゾンウェザーメーターＯＭＳ−Ｈを用いて行った。オゾン濃度２ｐｐｍ、槽内温度２４℃、槽内湿度６０％ＲＨの条件下、４０時間放置した。
【００５６】
Ｇ…実画像サンプルの退色バランスが崩れているとは認識されない
ＮＧ…実画像サンプルの退色バランスが崩れていると認識される
【００５７】
【表１】
2008231309.tif 000010
【００５８】
【表２】
2008231309.tif 000011
【００５９】
【表３】
2008231309.tif 000012
【００６０】
＜結果の考察＞
実施例１〜５のインクジェット記録用インクセットは、いずれも最大の合計ＯＤ値減少率が４０％以下であり且つ最大の合計ＯＤ値減少率差が１５％未満であったので、退色が抑制されており、しかも退色バランスがよいものであった。特に、実施例１〜３の場合には、最大の合計ＯＤ値減少率差が１０％未満であったので、実施例４〜５の場合に比べて、更に退色バランスが良好であった。
【００６１】
一方、最大の合計ＯＤ値減少率差が１５％を超えていた比較例１〜５の場合、いずれも退色バランスが良くなかった。特に、比較例３〜５の場合には、最大の合計ＯＤ値減少率が４０％を超えていたので、退色が抑制されていなかった。
【産業上の利用可能性】
【００６２】
本発明のインクジェット記録用インクセットによれば、インクジェット記録用インクセットで作製したカラーインク印字物を、自然光や蛍光灯の光や空気中のオゾンガスが同時に作用する実環境下に放置しても、退色そのものが抑制され、しかも良好な退色バランスを保持することができる。従って、本発明のインクジェット記録用インクセットは、従来のインクセットに比べ実環境下での使用により適している。